СПОСОБ ПЕРЕРАБОТКИ ГАЗОКОНДЕНСАТА
METHOD OF PROCESSING GAS CONDENSATE

FIELD: oil and gas processing; production of fuels. SUBSTANCE: processing of gas condensate includes separating gas from liquid phase, processing instable condensate obtained into motor fuels using catalytic refining and rectification processes, peculiar feature of which consists in that, to catalytic refining, instable condensate is directly subjected at 250-430 C and 0.1-1.5 MPa pressure followed by rectification producing desired fuel fractions. Process is preferably conducted in presence of zeolite-containing catalyst composed of (in wt %): Y-type zeolite with molar silica to alumina ratio 4-8, 0.05-5.0; high-silica zeolite with molar silica to alumina ratio 20-100, 0.05-85.0; matrix, the balance. Preferable volume velocity of raw material feeding is 0.5-3.5 cu.m/cu.m h. It is also desirable rectification process to be carried out in presence of either gases produced in the catalytic refining process or rectification gases. Method makes it possible to process gas condensate at oil field, to simplify essentially technology of gas condensate processing, to raise motor fuels' yield to 93.7% producing gasolines with octane number up to 85-98 and diesel fuels with cetane number 45-54, and, at last, to control yields of gasoline and diesel fractions. EFFECT: enhanced efficiency of process.
o
3
3
2
2
3
2
2
3
Использование: нефтеперерабатывающа  и нефтехимическа  промышленность, а именно переработка газоконденсата в моторные топлива. Сущность изобретени  состоит в переработке газоконденсата, включающей отделение газа от жидкой фазы, переработку полученного нестабильного конденсата в моторные топлива с использованием процессов каталитического облагораживани  и ректификации, при этом облагораживанию подвергают непосредственно нестабильный конденсат в присутствии цеолитсодержащего катализатора при температуре 250 - 430С, давлении 0,1 - 1,5 МПа, после чего катализат подвергают ректификации с отбором целевых топливных фракций. Процесс целесообразно вести в присутствии цеолитсодержащего катализатора, имеющего следующий состав, мас.%: цеолит типа У с мольным отношением SiO/AlO, равным от 4,0 до 8,0, - 0,05 - 5,0, высококремнеземный цеолит с мольным отношением SiO/AlO, равным от 20 до 100, - 0,05 - 85,0, матрица - остальное. Процесс предпочтительно ведут при объемной скорости подачи сырь  0,5 - 3,5 м/(м• ч). Желательно также процесс ректификации катализата вести в присутствии газообразных продуктов, образующихс  в процессе каталитического облагораживани  и/или газов ректификации. Предлагаемый способ позвол ет осуществл ть переработку газоконденсата в районе промысла, существенно упростить технологию переработки газоконденсата, повысить выход моторных топлив до 93,7 мас.% с получением бензинов с октановым числом до 85 - 98 и дизельных топлив с цетановым числом 45 - 54, а также регулировать выход бензиновых и дизельных фракций.